(57)【要約】【課題】有機溶媒を用いることなく湿式で黒鉛の表面にアルミナまたはシリカといった金属酸化物被膜を有する黒鉛の製造方法を提供する。【解決手段】黒鉛の製造方法であって、金属酸化物のコロイド溶液と黒鉛とを混合し、乾燥して、黒鉛の表面に金属酸化物を付着させる。【選択図】なし【特許請求の範囲】
【請求項１】
金属酸化物のコロイド溶液と黒鉛とを混合した後に、前記黒鉛を乾燥して、黒鉛の表面に金属酸化物を付着させる、表面に金属酸化物が付着した黒鉛の製造方法。
【請求項２】
前記金属酸化物のコロイド溶液と前記黒鉛とを混合し、乾燥する前に沸騰させる、請求項１に記載の表面に金属酸化物が付着した黒鉛の製造方法。
【請求項３】
前記黒鉛が混合された金属酸化物のコロイド溶液は、減圧されて沸騰される、請求項２に記載の表面に金属酸化物が付着した黒鉛の製造方法。
【請求項４】
前記黒鉛が混合された金属酸化物のコロイド溶液は、加熱されて沸騰される、請求項２に記載の表面に金属酸化物が付着した黒鉛の製造方法。
【請求項５】
前記金属酸化物のコロイド溶液は、水溶性レジンを２．６質量％以上２９．４質量％以下の範囲内で含有し、乾燥した後に熱処理する、請求項１から請求項４の何れか一項に記載の表面に金属酸化物が付着した黒鉛の製造方法。
【請求項６】
前記金属酸化物のコロイド溶液と前記黒鉛とを混合し、前記黒鉛を乾燥した後に、水溶性レジンを２．６質量％以上２９．４質量％以下の範囲内で含有する溶液に混合し、熱処理する、請求項１から請求項４の何れか一項に記載の表面に金属酸化物が付着した黒鉛の製造方法。
【請求項７】
請求項１から請求項６の何れか一項に記載の表面に金属酸化物が付着した黒鉛の製造方法で製造された、表面に金属酸化物が付着した黒鉛と、
アルミナ、マグネシア、スピネルおよび炭化珪素の何れか１種以上と、
金属アルミニウム、金属シリコン、金属アルミニウムおよび金属シリコンの合金、および炭化ホウ素の何れか１種以上と、
アルミナセメント、シリカゾルおよびアルミナゾルの何れか１種以上と、
分散剤と、を混合する黒鉛含有キャスタブル耐火物の製造方法であって、
前記表面に金属酸化物が付着した黒鉛を１．０質量％以上２０．０質量％以下の範囲内で混合する、黒鉛含有キャスタブル耐火物の製造方法。
【請求項８】
表面に金属酸化物と水溶性レジンとが付着した黒鉛。
【発明の詳細な説明】
【技術分野】
【０００１】
本発明は、製鉄所内で使用される黒鉛含有キャスタブル耐火物に用いられる表面に金属酸化物が付着した黒鉛の製造方法および表面に金属酸化物と水溶性レジンとが付着した黒鉛、ならびに黒鉛含有キャスタブル耐火物の製造方法に関する。
【背景技術】
【０００２】
近年、製鉄所で使用される耐火物に占める不定形耐火物の比率が増大している。不定形耐火物の１つであるキャスタブル耐火物は、酸化物のみで構成される場合が多い。その理由としては、水を用いて混練するので、疎水性を有する炭化物やカーボン源などを使用すると、混水量が多くなり、施工体の強度が小さくなったり、見かけ気孔率が大きくなるからである。
【０００３】
このような状況下、唯一、高炉樋材は、Ａｌ２Ｏ３−ＳｉＣ−Ｃ、ＳｉＣ−Ｃ質のキャスタブル耐火物となっているが、高炉樋材で使用されているカーボン源は、ピッチ、カーボンブラックである。ピッチは、残炭率が５０〜９０質量％となっており、使用時に加熱されて揮発成分がなくなった跡が気孔として残るので、見かけ気孔率の増大や耐食性の低下の原因になる。また、カーボンブラックは、粒子径が２０〜１２０ｎｍと極めて小さく、酸化しやすいという問題がある。これらの欠点は、定型れんがで使用されている黒鉛化度が高く、且つ、熱伝導率や耐酸化性に優れる鱗状黒鉛を用いることで解決できる。
【０００４】
しかしながら、鱗状黒鉛は、疎水性が最も高く、水を用いて施工するキャスタブル耐火物には使用することが困難である。この問題を解決するために、アルミナなどの金属酸化物小粒子を黒鉛表面に固着させて黒鉛の親水性を向上させることが知られている。
【０００５】
特許文献１には、メタノールなどの溶媒にフェノール樹脂やタールピッチなどの結合剤を希釈し、これにアルミナなどの微粉体を加えてスラリーを作製し、このスラリーを点滴、噴霧し、黒鉛の表面にコーティングすることで、黒鉛表面にアルミナなどの微粉体を固着させる技術が開示されている。また、特許文献２には、黒鉛粒子とアルミナなどの小粒子とを衝撃処理することで黒鉛表面にアルミナなどの小粒子を固着させる技術が開示されている。
【先行技術文献】
【特許文献】
【０００６】
【特許文献１】特開平１１−３１０４７４号公報
【特許文献２】特許第３２１７８６４号公報
【発明の概要】
【発明が解決しようとする課題】
【０００７】
特許文献１に開示された技術では、エタノール等の有機溶媒で希釈されたフェノール樹脂やタールピッチなどの結合剤を用いてアルミナなどの微粉体を黒鉛の表面に固着させている。このように、特許文献１では、有機溶媒を用いているので人体への影響が懸念されるので換気対策が必要になるという課題があった。また、特許文献２に開示された技術において、アルミナまたはシリカを黒鉛の表面に固着させる場合には、粒径が０．２〜０．６μｍの小粒子が高速気流処理装置に投入されて乾式処理される。このように粒径が細かい小粒子は人体への影響が懸念されるので防塵対策が必要になるという課題があった。本発明は、上記課題を鑑みてなされたものであり、その目的とするところは、有機溶媒を用いることなく湿式で黒鉛の表面にアルミナまたはシリカといった金属酸化物被膜を有する黒鉛の製造方法を提供することにある。
【課題を解決するための手段】
【０００８】
このような課題を解決するための本発明の特徴は、以下の通りである。
（１）金属酸化物のコロイド溶液と黒鉛とを混合した後に、前記黒鉛を乾燥して、黒鉛の表面に金属酸化物を付着させる、表面に金属酸化物が付着した黒鉛の製造方法。
（２）前記金属酸化物のコロイド溶液と前記黒鉛とを混合し、乾燥する前に沸騰させる、（１）に記載の表面に金属酸化物が付着した黒鉛の製造方法。
（３）前記黒鉛が混合された金属酸化物のコロイド溶液は、減圧されて沸騰される、（２）に記載の表面に金属酸化物が付着した黒鉛の製造方法。
（４）前記黒鉛が混合された金属酸化物のコロイド溶液は、加熱されて沸騰される、（２）に記載の表面に金属酸化物が付着した黒鉛の製造方法。
（５）前記金属酸化物のコロイド溶液は、水溶性レジンを２．６質量％以上２９．４質量％以下の範囲内で含有し、乾燥した後に熱処理する、（１）から（４）の何れか１つに記載の表面に金属酸化物が付着した黒鉛の製造方法。
（６）前記金属酸化物のコロイド溶液と前記黒鉛とを混合し、前記黒鉛を乾燥した後に、水溶性レジンを２．６質量％以上２９．４質量％以下の範囲内で含有する溶液に混合し、熱処理する、（１）から（４）の何れか１つに記載の表面に金属酸化物が付着した黒鉛の製造方法。
（７）（１）から（６）の何れか１つに記載の表面に金属酸化物が付着した黒鉛の製造方法で製造された、表面に金属酸化物が付着した黒鉛と、アルミナ、マグネシア、スピネルおよび炭化珪素の何れか１種以上と、金属アルミニウム、金属シリコン、金属アルミニウムおよび金属シリコンの合金、および炭化ホウ素の何れか１種以上と、アルミナセメント、シリカゾルおよびアルミナゾルの何れか１種以上と、分散剤と、を混合する黒鉛含有キャスタブル耐火物の製造方法であって、前記表面に金属酸化物が付着した黒鉛を１．０質量％以上２０．０質量％以下の範囲内で混合する、黒鉛含有キャスタブル耐火物の製造方法。（８）表面に金属酸化物と水溶性レジンが付着した黒鉛。
【発明の効果】
【０００９】
本発明の黒鉛の製造方法では、アルミナまたはシリカといった金属酸化物が溶媒に分散されたコロイド溶液と黒鉛と混合させ、あるいは、黒鉛と混合させた後に沸騰させ、乾燥した後に、好ましくは水溶性レジンの水溶液と混合して乾燥させる。または、アルミナまたはシリカといった金属酸化物が溶媒に分散されたコロイド溶液に好ましくは水溶性レジンを加え、黒鉛と混合させ、あるいは沸騰させながら黒鉛と混合する。これにより、コロイド溶液と黒鉛とを均一に混合させることができ、有機溶媒を用いることなく、湿式で黒鉛の表面に金属酸化物を付着させることができる。このように、黒鉛の表面に金属酸化物を付着させることで、黒鉛の表面に親水性を付与できる。そして、表面に親水性が付与された黒鉛を所定量混合することで、施工後における耐火物の耐食性が向上されたキャスタブル耐火物を製造できる。
【図面の簡単な説明】
【００１０】
【図１】黒鉛の表面に水滴がのった状態を側面から撮影した写真である。
【図２】黒鉛の表面にアルミナの被膜を形成させた黒鉛のＳＥＭ写真である。
【図３】黒鉛の表面に水滴がのった状態を側面から撮影した写真である。
【発明を実施するための形態】
【００１１】
本発明者らは、アルミナゾルまたはシリカゾルを水で希釈したコロイド溶液と黒鉛とを混合、乾燥させることで、有機溶媒を用いることなく、黒鉛の表面にこれら金属酸化物を付着させることができ、黒鉛の表面に親水性を付与できることを見出した。この黒鉛の表面に付着した金属酸化物は、金属酸化物が混合されたコロイド溶液と黒鉛とを混合し、乾燥させることで形成されるので、金属酸化物の水和物となっている場合もある。金属酸化物の水和物は、単なる金属酸化物よりも親水性が高いので、黒鉛の表面に付着した金属酸化物は、当該金属酸化物の水和物となっていてもよい。
【００１２】
このように表面が親水化された黒鉛をキャスタブル耐火物に用いることで少ない混水量で施工でき、施工後の耐火物の見かけ気孔率は低減し、当該耐火物の耐食性を向上できることを見出して本発明を完成させた。以下、本発明の実施形態を通じて本発明を詳細に説明する。
【００１３】
（実施形態１）
実施形態１として、金属酸化物の一例であるアルミナを用いて、黒鉛表面にアルミナを付着させて親水性を付与する実施形態を説明する。実施形態１では、アルミナゾルを水で希釈したコロイド溶液と黒鉛とを混合し、沸騰させた後に当該黒鉛を乾燥させる。これにより、有機溶媒を用いることなく、アルミナゾルの固形分を黒鉛の表面に付着させることができ、黒鉛の表面に親水性を付与できる。
【００１４】
黒鉛が混合されたコロイド溶液は、０．００１ＭＰａ程度の減圧下で保持することで沸騰させることが好ましい。これにより、黒鉛をコロイド溶液でよく濡らすことができ、黒鉛の表面にアルミナナノ粒子および／またはアルミナゲルからなる金属酸化物を付着させることができる。なお、黒鉛が混合されたコロイド溶液の沸騰は、加熱することで実施してもよい。
【００１５】
アルミナゾルは、固形分の粒子が５〜２５０ｎｍと非常に小さい。このため、アルミナゾルを水で希釈したコロイド溶液を用いることで、黒鉛の表面に親水性を付与するのに用いるアルミナの量を、従来技術の１μｍ前後の大きさのアルミナ微粉をそのまま用いた場合よりも少なくできる。なお、表面に親水性を付与する黒鉛としては、鱗状黒鉛、人造黒鉛および土状黒鉛の１種以上を用いてよい。
【００１６】
実施形態１では、黒鉛の表面に親水性を付与するのに用いる黒鉛の質量に対するアルミナゾルの中のアルミナ固形分の質量の割合を０．２質量％以上１０．０質量％以下にしている。なお、黒鉛の質量に対するアルミナ固形分の質量の割合を１．０質量％以上４．０質量％以下にすることがより好ましい。黒鉛の質量に対するアルミナ固形分の質量の割合を０．２質量％未満にすると、黒鉛の表面の親水性が低下するので好ましくない。黒鉛の質量に対するアルミナ固形分の質量の割合を１０．０質量％より多くしても黒鉛の親水性は変わらず、アルミナ固形分を増やすことによってコストが上昇する。このため、黒鉛の質量に対するアルミナ固形分の質量の上限を１０．０質量％にすることが好ましい。
【００１７】
コロイド溶液と黒鉛とを混合して沸騰させると、コロイド溶液で黒鉛をよく濡らすことができ、黒鉛表面に付着するアルミナを増やすことができる。このため、コロイド溶液と黒鉛とを混合して沸騰させることが好ましいが、コロイド溶液と黒鉛とを沸騰させなくてもよい。なお、コロイド溶液と黒鉛とを混合して沸騰させる場合には、１５分以上沸騰させることが好ましい。
【００１８】
黒鉛の乾燥は、１００℃以上１３０℃以下の範囲内の温度で行うことが好ましい。乾燥温度を１００℃未満にすると水を蒸発させるのに時間がかかるので好ましくない。また、乾燥温度を１３０℃より高くすると、コロイド溶液にｐＨ調整材が含まれる場合に、当該ｐＨ調整材が蒸発してしまうので好ましくない。このため、乾燥温度は、１１０℃以上１３０℃以下の範囲内の温度で行うことがより好ましく、これにより、ｐＨ調整材の蒸発を抑制しながら、短時間で水を蒸発させて乾燥させることができる。さらに、アルミナゾルは、溶媒が酢酸のアルミナゾルを用いることが好ましい。
【００１９】
表面にアルミナが付着した黒鉛の親水性は、写真読み取り法による水の接触角で評価する。写真読み取り法は、以下の手順で実施する。まず、平滑な板の上に１０ｍｍ×２０ｍｍの両面テープを貼り、両面テープ上に０．０３ｇの黒鉛を広げて貼り付ける。次に、黒鉛の表面に薬包紙をのせ、薬包紙を介して黒鉛の表面全体を１ｋＮで２０秒間加圧し、薬包紙の平滑な面で黒鉛の表面を平滑化する。次に、黒鉛の表面より高さ１０ｍｍの位置から、黒鉛の表面へスポイトで水を１滴（約０．０３ｇ）滴下する。黒鉛の表面に水滴がのった状態で側面から写真を撮影して水の接触角を測定する。
【００２０】
図１は、黒鉛の表面に水滴がのった状態を側面から撮影した写真である。図１（ａ）は、表面にアルミナが付着した鱗状黒鉛１０の表面１６に水滴１２がのった状態の写真であり、図１（ｂ）は、表面にアルミナが付着していない鱗状黒鉛１１の表面１６に水滴１２がのった状態の写真である。本実施形態における水の接触角は、表面１６と水滴１２との交点から引いた水滴１２の接線１４と、表面１６とのなす水滴１２側の角度である。表面にアルミナが付着した鱗状黒鉛１０は親水性が高いので、水滴１２と鱗状黒鉛１０との接触面積が広くなる。このため、図１（ａ）では、水滴１２の高さは低くなり、水の接触角が小さくなる。一方、表面にアルミナが付着していない鱗状黒鉛１１は疎水性が高いので、水滴１２と鱗状黒鉛１１との接触面積が狭くなる。このため、図１（ｂ）では、水滴１２の高さは高くなり、水の接触角が大きくなる。本実施形態では黒鉛の表面にアルミナを付着させ、黒鉛の写真読み取り法による水の接触角を９０°未満になるように黒鉛の親水性を向上させている。
【００２１】
鱗状黒鉛の質量に対するアルミナゾルのアルミナ固形分の質量の割合を２．０質量％にし、鱗状黒鉛とコロイド溶液とを混合、沸騰、乾燥させた０．５ｍｍ以下の鱗状黒鉛の写真読み取り法による水の接触角は、１６．５°［図１（ａ）］であった。一方、表面にアルミナを付着させていない０．５ｍｍ以下の鱗状黒鉛の写真読み取り法による水の接触角は、１０５．５°［図１（ｂ）］であった。この結果から、黒鉛の親水性を写真読み取り法による水の接触角で評価できることがわかる。アルミナゾルを水で希釈して黒鉛と混合し、減圧下で沸騰させ、乾燥させることで、鱗状黒鉛を親水化でき、写真読み取り法による水の接触角が９０°未満となる親水性が付与された黒鉛が製造できる。
【００２２】
親水性が付与された黒鉛をキャスタブル耐火物に用いることで、キャスタブル耐火物の施工性を向上させることができる。そして、当該キャスタブル耐火物を少ない混水量で施工することで、施工後の耐火物の見かけ気孔率を低減でき、耐火物の耐食性が向上する。本実施形態１では、表面にアルミナを付着させた黒鉛を、黒鉛含有キャスタブル耐火物の質量に対して１．０質量％以上２０．０質量％以下の範囲内になるように含有させる。これにより、黒鉛含有キャスタブル耐火物を用いて施工した耐火物の耐食性を向上でき、また、スラグの浸透厚みを低減できる。
【００２３】
一方、黒鉛含有キャスタブル耐火物の質量に対する表面にアルミナを付着させた黒鉛の含有量が１．０質量％未満になると施工後の耐火物の耐食性が向上せず、スラグ浸透厚みも低減できない。また、黒鉛含有キャスタブル耐火物の質量に対する表面にアルミナを付着させた黒鉛の含有量が２０．０質量％を超えると、黒鉛含有キャスタブル耐火物中の微粉量が増加して、黒鉛含有キャスタブル耐火物の施工性が低下する。この施工性の低下により黒鉛含有キャスタブル耐火物の施工時に必要になる混水量が増え、施工後の見かけ気孔率が増加し、耐火物の耐食性が低下する。
【００２４】
表面が親水化された黒鉛以外のキャスタブル耐火物原料としては、骨材として、アルミナ、マグネシア、スピネルおよび炭化珪素の何れか１種以上と、酸化防止剤として、金属アルミニウム、金属シリコンおよびこれらの合金、炭化ホウ素の何れか１種以上と、硬化剤として、アルミナセメント、シリカゾルおよびアルミナゾルの何れか１種以上と、分散剤と、を用いてよい。これら黒鉛以外のキャスタブル耐火物原料と、表面にアルミナが付着し親水化された黒鉛とを、黒鉛含有キャスタブル耐火物の質量に対する当該黒鉛の含有量が１．０質量％以上２０．０質量％以下の範囲内となるように混合する。これにより、少ない混水量で施工できる黒鉛含有キャスタブル耐火物を製造できる。
【００２５】
なお、上記例では、写真読み取り法による水の接触角を測定することによって黒鉛の親水性を評価する例を示したが、黒鉛の親水性を評価する方法は、写真読み取り法による水の接触角の測定に限られない。写真読み取り法による水の接触角の測定に代えて、黒鉛の沈下テストで黒鉛の親水性を評価してもよい。沈下テストとは、水を入れたビーカーに黒鉛を落下させて黒鉛が水に浮いた否かで黒鉛の親水性を評価する方法である。親水性が低い黒鉛は水に浮き、親水性が高い黒鉛は水に沈むので、黒鉛が水に浮いたか否かで黒鉛の親水性を評価できる。
【００２６】
図２は、黒鉛の表面にアルミナの被膜を形成させた黒鉛のＳＥＭ写真である。ＳＥＭは、Ｃａｒｌ  ＺＥＩＳＳ社製ＵＬＴＲＡ５５を用いて加速電圧１．０ｋＶの条件で、アルミナの被膜を形成させた黒鉛をカーボンテープ上に貼り付け、蒸着しないで測定した。図２から、写真画像全体にアルミナ被膜が形成されていることがわかる。上記例では、黒鉛の表面にアルミナを付着させて黒鉛の表面に親水性を付与する例を示したが、図２に示すように、アルミナの被膜を形成させてもよい。アルミナは黒鉛の親水性を高めるので、アルミナナノ粒子および／またはアルミナゲルの被膜を形成させることで黒鉛の親水性をより高めることができる。
【００２７】
（実施形態２）
次に、実施形態２として、金属酸化物の一例であるシリカを用いて、黒鉛表面にシリカを付着させて親水性を付与する実施形態を説明する。実施形態２では、シリカゾルを水で希釈したコロイド溶液と黒鉛とを混合し、沸騰させた後に当該黒鉛を乾燥させる。これにより、有機溶媒を用いることなく、シリカナゾルの固形分を黒鉛に付着させることができ、黒鉛の表面に親水性を付与できる。
【００２８】
黒鉛が混合されたコロイド溶液は、０．００１ＭＰａ程度の減圧下で保持することで沸騰させことが好ましい。これにより、黒鉛をコロイド溶液でよく濡らすことができ、黒鉛の表面にシリカナノ粒子および／またはシリカゲルからなる金属酸化物を付着させることができる。なお、黒鉛が混合されたコロイド溶液の沸騰は、加熱することで実施してもよい。但し、シリカゾルを用いた場合、黒鉛が混合されたコロイド溶液を減圧下で保持して沸騰させると、加熱沸騰させた場合よりも黒鉛表面におけるシリカの凝集を少なくできる。このため、シリカゾルを用いた場合には、黒鉛が混合されたコロイド溶液を減圧下で保持して沸騰させることがより好ましい。
【００２９】
また、シリカゾルは、固形分の粒子が８〜２５ｎｍと非常に小さい。このため、シリカゾルを水で希釈したコロイド溶液を用いることで、黒鉛の表面に親水性を付与するのに用いるシリカの量を、従来技術の１０μｍ前後の大きさのシリカ微粉をそのまま用いた場合よりも少なくできる。本実施形態２においても、表面に親水性を付与する黒鉛としては、鱗状黒鉛、人造黒鉛および土状黒鉛の１種以上を用いてよい。
【００３０】
本実施形態２では、黒鉛の表面に親水性を付与するのに用いる黒鉛の質量に対するシリカゾル中のシリカ固形分の質量の割合を０．２質量％以上１０．０質量％以下にしている。なお、黒鉛の質量に対するアルミナ固形分の質量の割合を１．０質量％以上４．０質量％以下にすることがより好ましい。黒鉛の質量に対するシリカ固形分の質量の割合を０．２質量％未満にすると、黒鉛の表面の親水性が低下するので好ましくない。黒鉛の質量に対する黒鉛の表面に親水性を付与するために用いるシリカ固形分の質量の割合を１０質量％より多くするとコストが上昇するとともに当該黒鉛を用いたキャスタブル耐火物の耐食性が低下するので好ましくない。
【００３１】
コロイド溶液と黒鉛とを混合して沸騰させると、コロイド溶液で黒鉛をよく濡らすことができ、黒鉛表面に付着する金属酸化物を増やすことができる。このため、コロイド溶液と黒鉛とを混合して沸騰させることが好ましいが、コロイド溶液と黒鉛とを沸騰させなくてもよい。なお、コロイド溶液と黒鉛とを混合して沸騰させる場合には、１５分以上沸騰させることが好ましい。
【００３２】
黒鉛の乾燥は、１００℃以上１３０℃以下の範囲内の温度で行うことが好ましい。乾燥温度を１００℃未満にすると水を蒸発させるのに時間がかかるので好ましくない。また、乾燥温度を１３０℃より高くすると、コロイド溶液に含まれるｐＨ調整材が蒸発してしまうので好ましくない。乾燥温度は、１１０℃以上１３０℃以下の範囲内の温度で行うことがより好ましく、これにより、ｐＨ調整材の蒸発を抑制しながら、短時間で水を蒸発させて乾燥させることができる。さらに、シリカゾルは、溶媒がアミンまたは水酸化ナトリウムであるシリカゾルを用いることが好ましい。
【００３３】
表面にシリカが付着した黒鉛の親水性も写真読み取り法による水の接触角で評価する。写真読み取り法は、表面にアルミナが付着した黒鉛と同じ手順で実施する。図３は、黒鉛の表面に水滴がのった状態を側面から撮影した写真である。図３（ａ）は、表面にシリカが付着した鱗状黒鉛２０の表面２６に水滴２２がのった状態の写真であり、図３（ｂ）は、表面にシリカが付着していない鱗状黒鉛２１の表面２６に水滴２２がのった状態の写真である。本実施形態における水の接触角は、表面２６と水滴２２との交点から引いた水滴２２の接線２４と、表面２６とのなす水滴２２側の角度である。表面にシリカが付着した鱗状黒鉛２０は親水性が高いので、水滴２２と鱗状黒鉛２０との接触面積が広くなる。このため、図３（ａ）では、水滴２２の高さは低くなり、水の接触角が小さくなる。一方、表面にシリカが付着した鱗状黒鉛２１は疎水性が高いので、水滴２２と鱗状黒鉛２１との接触面積が狭くなる。このため、図３（ｂ）では、水滴２２の高さは高くなり、水の接触角が大きくなる。本実施形態では黒鉛の表面にシリカを付着させ、黒鉛の写真読み取り法による水の接触角を９０°未満になるように黒鉛の親水性を向上させている。
【００３４】
鱗状黒鉛の質量に対するシリカゾルのシリカ固形分の質量の割合を２．０質量％にし、鱗状黒鉛とコロイド溶液とを混合、沸騰、乾燥させた０．５ｍｍ以下の鱗状黒鉛の写真読み取り法による水の接触角は、４７．５°［図３（ａ）］であった。一方、表面にシリカを付着させていない０．５ｍｍ以下の鱗状黒鉛の写真読み取り法による水の接触角は、１０５．５°［図３（ｂ）］であった。この結果から、黒鉛の親水性を写真読み取り法による水の接触角で評価できることがわかる。シリカゾルを水で希釈して黒鉛と混合し、減圧下で沸騰させ、乾燥させることで、写真読み取り法による水の接触角が９０°未満となる親水性が付与された黒鉛が製造できる。
【００３５】
親水性が付与された黒鉛をキャスタブル耐火物に用いることで、キャスタブル耐火物の施工性を向上させることができる。そして、当該キャスタブル耐火物を少ない混水量で施工することで、施工後の耐火物の見かけ気孔率を低減でき、耐火物の耐食性が向上する。本実施形態２では、表面にシリカを付着させた黒鉛を、黒鉛含有キャスタブル耐火物の質量に対して１．０質量％以上２０．０質量％以下の範囲内になるように含有させる。これにより、黒鉛含有キャスタブル耐火物を用いて施工した耐火物の耐食性を向上でき、また、スラグの浸透厚みを低減できる。
【００３６】
一方、黒鉛含有キャスタブル耐火物の質量に対する表面にシリカを付着させた黒鉛の含有量が１．０質量％未満になると施工後の耐火物の耐食性が向上せず、スラグ浸透厚みも低減できない。また、黒鉛含有キャスタブル耐火物の質量に対する表面にシリカを付着させた黒鉛の含有量が２０．０質量％を超えると、黒鉛含有キャスタブル耐火物中の微粉量が増加して、黒鉛含有キャスタブル耐火物の施工性が低下する。この施工性の低下により黒鉛含有キャスタブル耐火物の施工時に必要になる混水量が増え、施工後の見かけ気孔率が増加し、耐火物の耐食性が低下する。
【００３７】
表面が親水化された黒鉛以外のキャスタブル耐火物原料としては、骨材として、アルミナ、マグネシア、スピネルおよび炭化珪素の何れか１種以上と、酸化防止剤として、金属アルミニウム、金属シリコンおよびこれらの合金、炭化ホウ素の何れか１種以上と、硬化剤として、アルミナセメント、シリカゾルおよびアルミナゾルの何れか１種以上と、分散剤と、を用いてよい。これら黒鉛以外のキャスタブル耐火物原料と、表面にシリカが付着し親水化された黒鉛とを、黒鉛含有キャスタブル耐火物の質量に対する当該黒鉛の含有量が１．０質量％以上２０．０質量％以下の範囲内となるように混合する。これにより、少ない混水量で施工できる黒鉛含有キャスタブル耐火物を製造できる。
（実施形態３）
実施形態３として、金属酸化物の一例であるアルミナを用いて、黒鉛表面に水溶性レジンとアルミナとを付着させて黒鉛に親水性を付与する実施形態を説明する。実施形態３では、アルミナゾルを、水溶性レジンを含む水で希釈したコロイド溶液と黒鉛とを混合し、沸騰させ、乾燥させた後に熱処理する。これにより、有機溶媒を用いることなく、アルミナゾルの固形分を黒鉛の表面に付着させることができ、黒鉛の表面に親水性を付与できる。
【００３８】
実施形態３における水溶性レジンを含むコロイド溶液を沸騰させる方法、親水性を付与する黒鉛の種類、黒鉛の質量に対するアルミナ固形分の質量の割合、乾燥温度、沸騰させる時間および黒鉛の親水性の評価方法は、実施形態１と同じにしてよい。また、アルミナゾルに代えて、実施形態２で用いたシリカゾルを用いてもよい。
【００３９】
水溶性レジンとしては、水を溶媒とし、レゾール型フェノール樹脂を３５〜８０質量％含有するものが使用できる。一方、エチレングリコール、ジエチレングリコール、トリエチレングリコール、メタノールおよびアセトン等の有機溶媒に溶解したフェノール樹脂はコロイド溶液中に溶解しないので使用できない。
【００４０】
水溶性レジンとして、例えば、レゾール型フェノール樹脂を用いた場合には、水溶性レジンを混合したコロイド溶液に対するレゾール型フェノール樹脂の濃度を２．６質量％以上２９．４質量％以下の範囲内にすることが好ましい。レゾール型フェノール樹脂の濃度を２．６質量％未満とすると、黒鉛表面にアルミナを接着する効果が低下するので好ましくない。また、レゾール型フェノール樹脂の濃度を２９．４質量％よりも高くすると、黒鉛同士が接着して固化し、熱処理後に黒鉛を解砕するのに要するエネルギーが増大するとともに、粉砕により金属酸化物が付着していない黒鉛が露出し、黒鉛の親水性が低下するので好ましくない。
【００４１】
乾燥後に実施する熱処理は、水溶性レジンが硬化する範囲内の温度で実施することが好ましい。水溶性レジンとして、例えば、レゾール型フェノール樹脂を用いた場合には、当該レジンが硬化する１８０℃以上２５０℃以下の範囲内の温度で熱処理することが好ましい。これにより、レジンを介して黒鉛表面にアルミナを接着させることができ、物流や混練等の衝撃による黒鉛の親水性低下を抑制できる。
【００４２】
レゾール型フェノール樹脂の濃度を２．６質量％としたアルミナ固形分を含むコロイド溶液を用いて、鱗状黒鉛の質量に対するアルミナ固形分の質量の割合が２．０質量％になるように混合、沸騰、乾燥させた後に２３０℃で熱処理して、表面にアルミナを付着させた０．５ｍｍ以下の鱗状黒鉛の写真読み取り法による水の接触角は、３４．２°であった。このように、アルミナゾルを、水溶性レジンを含む水で希釈して黒鉛と混合し、減圧下で沸騰させ、乾燥させた後に熱処理を行うことで、写真読み取り法による水の接触角が９０°未満となる親水性が付与された黒鉛が製造できる。
【００４３】
なお、上記例では、水溶性レジンを含む水でアルミナゾルを希釈したコロイド溶液と黒鉛とを混合する例を示したが、これに限らない。例えば、アルミナゾルを希釈したコロイド溶液と黒鉛とを混合し、減圧下で沸騰させ、乾燥させた黒鉛を、水溶性レジンを含む水溶液と混合させ、乾燥させ、その後、熱処理してもよい。このように、黒鉛の表面にアルミナを付着させた後に、当該黒鉛と水溶性レジンを含む水溶液と混合してもよい。
【実施例】
【００４４】
（実施例１）
実施例１として、アルミナゾルを用いて表面を親水化した鱗状黒鉛の評価結果を説明する。アルミナゾルは日産化学工業（株）のＡＳ２００を使用した。当該アルミナゾルの溶媒は酢酸であった。０．５ｍｍ以下の鱗状黒鉛、固形分濃度が１０質量％のアルミナゾルおよび水を表１の質量割合で混合し、０．００１ＭＰａの減圧下で１５分間沸騰した後、当該鱗状黒鉛を１１０℃で３時間乾燥した。水は、鱗状黒鉛が十分に浸る量にした。このような手順で表面にアルミナを付着させた発明例１〜６の鱗状黒鉛の水接触角を測定し、沈下テストを実施した。また、表面にアルミナを付着させていない鱗状黒鉛（比較例１）および表面にアルミナを付着させていない０．５ｍｍ以下の人造黒鉛（比較例２）の水接触角も測定した。表１は、発明例１〜６のアルミナの付着処理条件、水接触角および沈下テストの測定結果と、比較例１、２の水接触角および沈下テストの測定結果を示す。なお、表１のアルミナ固形分（質量％）は、（アルミナ固形分の質量／鱗状黒鉛の質量）×１００で算出した値である。
【００４５】
【表１】
2019006670.tif 000002
【００４６】
表１から、アルミナ固形分を０．２質量％以上含むコロイド溶液で表面にアルミナを付着させた発明例１〜６の鱗状黒鉛は、表面にアルミナを付着させていない比較例１の鱗状黒鉛よりも水接触角が小さくなった。また、比較例１の鱗状黒鉛は、沈下テストで水に沈まなかったのに対し、表面にアルミナを付着させた発明例１〜６の鱗状黒鉛は水に沈むようになった。この結果から、アルミナ固形分を０．２質量％以上含むコロイド溶液と黒鉛とを混合、沸騰、乾燥させることで、有機溶媒を用いることなく、湿式処理で鱗状黒鉛に親水性を付与できることが確認された。
【００４７】
一方、アルミナ固形分が１．０質量％以上１０．０質量％以下のコロイド溶液を用いて表面にアルミナを付着させた発明例３〜６の鱗状黒鉛の水接触角はほとんど同じであった。このことから、コロイド溶液を用いて鱗状黒鉛を親水化する効果は、アルミナ固形分が１．０質量％で飽和し、アルミナ固形分の質量をこれ以上多くしても黒鉛の親水性を向上できないことがわかった。また、比較例２の人造黒鉛は、親水性が高いとされている黒鉛であるが、写真読み取り法によれば、比較例１の鱗状黒鉛よりも接触角が大きく、沈下テストでは水に沈まず、鱗状黒鉛よりも親水性が劣ることがわかった。
【００４８】
また、発明例４の鱗状黒鉛におけるアルミナ接着層の厚みは２７０ｎｍであった。実施例１で用いたアルミナゾル固形分の粒子の大きさが７〜１５ｎｍであることから、アルミナゾルを水で希釈したコロイド溶液と黒鉛とを混合、沸騰、乾燥させることで、鱗状黒鉛の表面に１８〜３８層のアルミナナノ粒子および／またはアルミナゲルの接着層が形成されたことがわかった。
【００４９】
次に、アルミナゾルの溶媒の影響について確認した結果を説明する。０．５ｍｍ以下の鱗状黒鉛と、溶媒の異なるアルミナゾルと水とを表２に示した割合で混合させ、１５分間０．００１ＭＰａ程度の減圧下で沸騰させた後、１１０℃で３時間乾燥させた。水は、鱗状黒鉛が十分に浸る量にした。このようにして表面にアルミナを付着させた発明例７〜１１の鱗状黒鉛の水接触角を測定した。表２は、発明例７〜１１のアルミナの付着処理条件および水接触角の測定結果と、比較例１の水接触角の測定結果を示す。
【００５０】
【表２】
2019006670.tif 000003
【００５１】
表２から、溶媒が酢酸のアルミナゾルで表面にアルミナを付着させた鱗状黒鉛の水接触角は、溶媒が他の酸のアルミナゾルで表面にアルミナを付着させた鱗状黒鉛の水接触角よりも小さくなった。このことから、鱗状黒鉛の親水性を高めるには、溶媒が酢酸のアルミナゾルを用いることが好ましいことが確認された。
【００５２】
次に、水溶性レジンとして住友ベークライト株式会社製の液体レゾールレジン「ＰＲ９６１Ａ（レジン濃度６４質量％）」およびアルミナゾルを用いて親水化した鱗状黒鉛の評価結果を説明する。０．５ｍｍ以下の鱗状黒鉛と、固形分濃度が１０質量％のアルミナゾルおよび水、水溶性レジンまたは粉末レジンを表３に示す質量割合で混合し、０．００１ＭＰａの減圧下で１５分間沸騰した後、７０℃で３時間乾燥し、その後、２３０℃で３時間熱処理した。このような手順で表面にアルミナを付着させた発明例１２〜１８の鱗状黒鉛の水接触角を測定し、沈下テストを実施した。表３は、発明例１２〜１８のアルミナの付着処理条件、水接触角および沈下テストの測定結果を示す。なお、評価に用いた粉末レジンは、住友ベークライト（株）社製のＰＲ−３１１である。ＰＲ−３１１の融点は８２℃、固定炭素率は５６％である。
【００５３】
【表３】
2019006670.tif 000004
【００５４】
表３から、レジン濃度を２．６質量％以上２９．４質量％以下の範囲内にすることで、鱗状黒鉛に親水性を付与できることが確認できた。また、粉末レジンを用いた発明例１７の水接触角は、液体レゾールレジンを用いた発明例１４とほぼ同じであった。この結果から、液体レゾールレジンに代えて粉末レジンを用いても、鱗状黒鉛に親水性を付与できることが確認できた。
【００５５】
次に、アルミナゾルを用いて表面を親水化した鱗状黒鉛と、水溶性レジンとを混合し、乾燥させ、熱処理した鱗状黒鉛の評価結果を説明する。０．５ｍｍ以下の鱗状黒鉛と、固形分濃度が１０質量％のアルミナゾルおよび水を表４に示す質量割合で混合し、１５分間０．００１ＭＰａ程度の減圧下で沸騰させた後、１１０℃で３時間乾燥した（１回目処理）。乾燥させた鱗状黒鉛を液体レゾールレジンに混合し、０．００１ＭＰａの減圧下で１５分間沸騰した後、７０℃で３時間乾燥し、その後、２３０℃で３時間熱処理した（２回目処理）。このような手順で表面にアルミナを付着させた発明例１９〜２４の鱗状黒鉛の水接触角を測定し、沈下テストを実施した。表４は、発明例１９〜２４のアルミナの付着処理条件、水接触角および沈下テストの測定結果を示す。
【００５６】
【表４】
2019006670.tif 000005
【００５７】
表４から、１回目の処理として鱗状黒鉛の表面にアルミナを付着させ、２回目の処理として当該鱗状黒鉛を水溶性レジン溶液に混合し、熱処理してレジンを硬化させても、鱗状黒鉛に親水性を付与できることが確認できた。さらに、この場合においても液体レゾールレジンに代えて粉末レジンを用いてもよく、水溶性レジン溶液を用いた場合と同じ効果が得られることが確認できた。
【００５８】
次に、表面にアルミナを付着させ、親水性を付与した鱗状黒鉛が混合されたＡｌ２Ｏ３−ＭｇＯ−Ｃキャスタブル耐火物の耐食性およびスラグ浸透厚みの評価結果について説明する。表１における発明例４の鱗状黒鉛を用いて、発明例２５〜２８のＡｌ２Ｏ３−ＭｇＯ−Ｃキャスタブル耐火物を作製した。
【００５９】
また、黒鉛を含有しないＡｌ２Ｏ３−ＭｇＯキャスタブル耐火物（比較例３）と、表面にアルミナを付着させていない鱗状黒鉛を用いたＡｌ２Ｏ３−ＭｇＯ−Ｃキャスタブル耐火物（比較例４）と、発明例４の鱗状黒鉛を２５質量％含むＡｌ２Ｏ３−ＭｇＯ−Ｃキャスタブル耐火物（比較例５）も作製した。表５は、これら発明例および比較例のキャスタブル耐火物の作製条件、混水量および溶損＋スラグ浸透深さの評価結果を示す。
【００６０】
【表５】
2019006670.tif 000006
【００６１】
キャスタブル耐火物の作製は以下の手順で行った。まず、表５に示した質量割合で各原料を混合し、万能混練機で１分間空練後、水を添加して３分間混練した。これをφ５０ｍｍ×高さ１００ｍｍの円柱形状の型枠に流し込み、１日養生した後に脱枠し、１１０℃で２４時間乾燥した。その後、Ａｌ２Ｏ３−ＭｇＯ−Ｃキャスタブル耐火物である発明例２５〜２８、比較例４および比較例５は、１４００℃で３時間、還元焼成して製造した。また、Ａｌ２Ｏ３−ＭｇＯキャスタブル耐火物である比較例３は、１４００℃で３時間、大気焼成を行って作製した。
【００６２】
溶損＋スラグ浸透厚みの評価は、るつぼ法で行った。るつぼ法による評価は以下の手順で行った。作製したそれぞれの耐火物にφ３０ｍｍで高さ３０ｍｍの穴あけ加工を行い、当該穴に表６に示す転炉スラグ４５ｇを充填し、１６００℃で３時間、窒素雰囲気下で熱処理を行った。その後、サンプルを切断し、孔径が拡大した長さを溶損厚み（ｍｍ）とし、蛍光Ｘ線でＣａの浸透が確認された深さをスラグ浸透厚み（ｍｍ）として、これらの長さを加算した長さを溶損＋スラグ浸透厚み（ｍｍ）とした。なお、スラグ浸透厚みが長くなると、スラグが浸透した部分とスラグが浸透していない部分の境界で耐火物の割れが発生するので、スラグ浸透厚みは短いことが好ましい。
【００６３】
【表６】
2019006670.tif 000007
【００６４】
表５から、発明例２５〜２８は、いずれも比較例３〜５よりも溶損＋スラグ浸透厚みが短くなり、比較例３〜５よりも施工後の耐火物の耐食性が向上した。比較例３は、黒鉛を含有しないキャスタブル耐火物である。比較例３は、黒鉛を含有しないので少ない混水量で施工できたが、黒鉛を含有しないので溶損＋スラグ浸透厚みが長くなり、耐食性が大幅に悪化した。比較例４は、発明例２６と同じ量の親水化されていない鱗状黒鉛を含む黒鉛含有キャスタブル耐火物である。比較例４に用いた鱗状黒鉛は、親水化されておらず疎水性が高いので、黒鉛含有キャスタブル耐火物の施工性が悪化した。このため、施工時の混水量が増加して施工後の耐火物の見かけ気孔率が高くなり、この結果、発明例２５〜２８よりも耐火物の耐食性が悪化し、溶損＋スラグ浸透厚みが長くなった。
【００６５】
比較例５は、比較例４よりも耐食性が悪化し、溶損＋スラグ浸透厚みが長くなった。比較例５は、親水化された黒鉛を２５．０質量％含有する黒鉛含有キャスタブル耐火物である。比較例５の黒鉛含有キャスタブル耐火物は、耐火物中の黒鉛の微粉量が多くなり過ぎて黒鉛含有キャスタブル耐火物の施工性が悪化した。このため、施工時の混水量が増加して施工後の耐火物の見かけ気孔率が高くなり、この結果、発明例２５〜２８よりも耐食性が悪化し、溶損＋スラグ浸透厚みが長くなった。
【００６６】
次に、水溶性レジンを用いて表面にアルミナを付着させ、親水性を付与した鱗状黒鉛が混合されたＡｌ２Ｏ３−ＭｇＯ−Ｃキャスタブル耐火物の耐食性およびスラグ浸透厚みの評価結果について説明する。表３における発明例１４の鱗状黒鉛を用いて、発明例２９〜３２のＡｌ２Ｏ３−ＭｇＯ−Ｃキャスタブル耐火物を作製した。表７は、これら発明例および比較例のキャスタブル耐火物の作製条件、混水量および溶損＋スラグ浸透厚み指数の評価結果を示す。
【００６７】
【表７】
2019006670.tif 000008
【００６８】
Ａｌ２Ｏ３−ＭｇＯ−Ｃキャスタブル耐火物の作製は以下の手順で行った。まず、表７に示した質量割合で各原料を合計が２．５ｋｇになるように混合し、黒鉛以外の材料を万能混練機で１分間空練した。次いで、フロー試験で１５回タップ後のフロー値が１７０になるように水を添加して２分間混練し、その後、黒鉛を添加してさらに１分間混練した。
【００６９】
混練後の原料を（５３／７８）×３５×１６０ｍｍの台形柱の型枠に流し込み、卓上バイブレータにて２０秒間加振した。１日養生した後に脱枠し、１１０℃で２４時間乾燥した。その後、Ａｌ２Ｏ３−ＭｇＯ−Ｃキャスタブル耐火物である発明例２９〜３３、比較例６は、コークスブリーズ中にて１４００℃で３時間、還元焼成して作製した。
【００７０】
溶損＋スラグ浸透厚み指数の評価は、以下の手順で行った。作製したそれぞれの耐火物を８本１組にして高周波誘導炉内に設置し、その中で電解鉄６．８ｋｇを１６５０℃で３時間保持した。１６５０℃に到達した後に下記表８に示す組成のＲＨスラグを２００ｇ投入し、１時間毎にスラグを入れ替えた。試験前後の寸法変化が最も大きかった部位の寸法変化とスラグ浸透厚みを測定し、これらを加算した長さを溶損+スラグ浸透厚みとした。溶損＋スラグ浸透厚み指数は、表７の比較例３の溶損+スラグ浸透厚みを１００として算出した値である。この指数が小さいことは、耐食性及び耐構造スポーリング性が優れることを意味する。
【００７１】
【表８】
2019006670.tif 000009
【００７２】
表７から、発明例２９〜３２は、いずれも比較例３、４、６よりも溶損＋スラグ浸透厚み指数が小さくなり、レジンを用いずに表面にアルミナを付着させた鱗状黒鉛を用いた場合と同じ結果となった。一方、水溶性レジンを用いた発明例３０と、水溶性レジンを用いていない発明例３３とを比較すると、水溶性レジンを用いた発明例３０の方が水溶性レジンを用いていない発明例３３よりも混水量は少なくなり、溶損＋スラグ浸透厚み指数が小さくなった。この結果から、水溶性レジンを用いることで、レジンを介して鱗状黒鉛の表面にアルミナがより強固に付着し、これにより、物流や混練を経た後においても鱗状黒鉛の親水性の低下が抑制されて混水量が低減し、溶損＋スラグ浸透厚み指数が小さくなったと考えられる。
【００７３】
次に、水溶性レジンを用いて表面にアルミナを付着させ、親水性を付与した鱗状黒鉛が混合されたＡｌ２Ｏ３−ＳｉＣ−Ｃキャスタブル耐火物の耐食性の評価結果について説明する。表３における発明例１７の鱗状黒鉛を用いて、発明例３４〜３８のＡｌ２Ｏ３−ＳｉＣ−Ｃキャスタブル耐火物を作製した。表９は、これら発明例および比較例のキャスタブル耐火物の作製条件、混水量および溶損指数の評価結果を示す。
【００７４】
【表９】
2019006670.tif 000010
【００７５】
Ａｌ２Ｏ３−ＳｉＣ−Ｃキャスタブル耐火物の作製は以下の手順で行った。まず、表９に示した質量割合で各原料を合計が２．５ｋｇになるように混合し、黒鉛以外の材料を万能混練機で１分間空練した。次いで、フロー試験で１５回タップ後のフロー値が１５０になるように水を添加して２分間混練し、その後、黒鉛を添加してさらに１分間混練した。
【００７６】
混練後の原料を（５３／７８）×３５×１６０ｍｍの台形柱の型枠に流し込み、卓上バイブレータにて２０秒間加振した。１日養生した後脱枠し、１１０℃で２４時間乾燥した。その後、全てのサンプルをコークスブリーズ中にて１４００℃で３時間、還元焼成して作製した。
【００７７】
溶損指数評価は、以下の手順で行った。作製したそれぞれの耐火物を８本１組にして高周波誘導炉内に設置し、その中で銑鉄６．８ｋｇを１６００℃で３時間保持した。１６００℃に到達した後に下記表１０に示す組成の高炉スラグを２００ｇ投入し、１時間毎にスラグを入れ替えた。試験前後の寸法変化が最も大きかった部位の寸法変化を測定した。溶損指数は、表９の比較例７の溶損寸法を１００として算出した値である。この指数が小さいことは、耐食性が優れることを意味する。
【００７８】
【表１０】
2019006670.tif 000011
【００７９】
表９から、発明例３４〜３８は、いずれも比較例７〜９よりも溶損指数が小さくなり、表７に示したＡｌ２Ｏ３−ＭｇＯ−Ｃキャスタブル耐火物と同じ結果となった。また、水溶性レジンを用いた発明例３５と、水溶性レジンを用いていない発明例３８とを比較すると、水溶性レジンを用いた発明例３５の方が水溶性レジンを用いていない発明例３８よりも混水量が少なくなり、溶損指数も小さくなった。この結果から、Ａｌ２Ｏ３−ＳｉＣ−Ｃキャスタブル耐火物においても水溶性レジンを用いることによる効果が確認できた。
【００８０】
このように、アルミナゾルを水で希釈したコロイド溶液と黒鉛を混合、沸騰、乾燥させることで、有機溶媒を用いることなく、黒鉛の表面にアルミナナノ粒子および／またはアルミナゲルを付着させることができ、これにより、黒鉛の表面を親水化できることが確認された。さらに、アルミナゾルを、水溶性レジンを含む水で希釈したコロイド溶液と黒鉛とを混合、沸騰、乾燥させることで、当該レジンを介してアルミナナノ粒子および／またはアルミナゲルを強固に付着させることができ、物流や混練を経た後においても鱗状黒鉛の親水性の低下を抑制できる。そして、当該黒鉛を１．０質量％以上２０．０質量％以下の範囲内でキャスタブル耐火物に混合することで、黒鉛含有キャスタブル耐火物の施工性を向上でき、当該黒鉛含有キャスタブル耐火物を少ない混水量で施工することで、施工後の耐火物の耐食性を向上できることが確認できた。
【００８１】
（実施例２）
次に、実施例２として、シリカゾルを用いて表面を親水化した鱗状黒鉛および当該鱗状黒鉛を混合して作製したキャスタブル耐火物の評価結果を説明する。シリカゾルは日産化学工業（株）のＱＡＳ−４０を使用した。当該シリカゾルの溶媒はアミンであった。０．５ｍｍ以下の鱗状黒鉛と固形分濃度が１０質量％のシリカゾルおよび水を表５の質量割合で混合し、０．００１ＭＰａの減圧下で１５分間沸騰した後、１１０℃で３時間乾燥した。水は、鱗状黒鉛が十分に浸る量にした。このような手順で表面にシリカを付着させた発明例３９〜４３の鱗状黒鉛の水接触角を測定し、沈下テストを実施した。また、表面にシリカを付着させていない鱗状黒鉛（比較例１）および表面にシリカを付着させていない０．５ｍｍ以下の人造黒鉛（比較例２）の水接触角も測定した。表１１は、発明例３９〜４３のシリカの付着処理条件、水接触角および沈下テストの測定結果と、比較例１、２の水接触角および沈下テストの測定結果を示す。なお、表１１のシリカ固形分（質量％）は、（シリカ固形分の質量／鱗状黒鉛の質量）×１００で算出した値である。
【００８２】
【表１１】
2019006670.tif 000012
【００８３】
表１１から、シリカ固形分を０．２質量％以上含むコロイド溶液で表面にシリカゾルを付着させた発明例３９〜４３の鱗状黒鉛は、表面にシリカを付着させていない比較例１の鱗状黒鉛よりも水接触角が小さくなった。また、比較例１の鱗状黒鉛は、沈下テストで水に沈まなかったのに対し、表面にシリカを付着させた発明例３９〜４３の鱗状黒鉛は水に沈むようになった。この結果から、シリカ固形分を０．２質量％以上含むコロイド溶液と黒鉛を混合、沸騰、乾燥させることで、有機溶媒を用いることなく、湿式処理で鱗状黒鉛に親水性を付与できることが確認できた。
【００８４】
一方、シリカ固形分が０．２質量％以上１０．０質量％のコロイド溶液を用いて表面にシリカを付着させた発明例３９〜４３の鱗状黒鉛の水接触角はほとんど同じであった。このことから、コロイド溶液を用いて鱗状黒鉛を親水化する効果は、シリカ固形分が０．２質量％で飽和し、シリカ固形分の質量をこれ以上多くしても鱗状黒鉛の親水性を向上できないことがわかった。
【００８５】
また、発明例４０の鱗状黒鉛におけるシリカ接着層の厚みは１６０ｎｍであった。実施例２で用いたシリカゾルの固形分の粒子の大きさが１０〜１５ｎｍであることから、シリカゾルを水で希釈したコロイド溶液と鱗状黒鉛を混合、沸騰、乾燥させることで、鱗状黒鉛の表面に１１〜１６層のシリカナノ粒子および／またはシリカゲルの接着層が形成されたことがわかった。
【００８６】
次に、シリカゾルの溶媒の影響について確認した結果を説明する。０．５ｍｍ以下の鱗状黒鉛と、溶媒の異なるシリカゾルと水とを表１２に示した割合で混合させ、１５分間減圧下で沸騰させた後、１１０℃で３時間乾燥させた。水は、鱗状黒鉛が十分に浸る量にした。このようにして表面にシリカを付着させた発明例４４〜４６の鱗状黒鉛の水接触角を測定した。表１２は、発明例４４〜４６のシリカの付着処理条件および水接触角の測定結果と、比較例１の水接触角の測定結果を示す。
【００８７】
【表１２】
2019006670.tif 000013
【００８８】
表１２から、溶媒がアミンもしくは水酸化ナトリウムのシリカゾルで表面にシリカを付着させた鱗状黒鉛の水接触角は、溶媒がアンモニアのシリカゾルで表面にシリカを付着させた鱗状黒鉛の水接触角よりも小さくなった。このことから、黒鉛の表面の親水性を高めるには、溶媒がアミンもしくは水酸化ナトリウムのシリカゾルを用いることが好ましいことが確認された。
【００８９】
次に、水溶性レジンとして住友ベークライト株式会社製の液体レゾールレジン「ＰＲ９６１Ａ（レジン濃度６４質量％）」およびシリカゾルを用いて表面を親水化した鱗状黒鉛の評価結果を説明する。０．５ｍｍ以下の鱗状黒鉛と、固形分濃度が１０質量％のシリカゾルおよび水、水溶性レジンまたは粉末レジンを表１３に示す質量割合で混合し、０．００１ＭＰａの減圧下で１５分間沸騰した後、７０℃で３時間乾燥させ、その後、２３０℃で３時間熱処理した。このような手順で表面にシリカを付着させた発明例４７〜５１の鱗状黒鉛の水接触角を測定し、沈下テストを実施した。表１３は、発明例４７〜５２のシリカの付着処理条件、水接触角および沈下テストの測定結果を示す。なお、評価に用いた粉末レジンは、住友ベークライト（株）社製のＰＲ−３１１である。ＰＲ−３１１の融点は８２℃、固定炭素率は５６％である。
【００９０】
【表１３】
2019006670.tif 000014
【００９１】
表１３から、レジン濃度を２．６質量％以上にすることで、鱗状黒鉛に親水性を付与できることが確認できた。また、シリカゾルを用いた場合においても、液体レゾールレジンに代えて粉末レジンを用いてもよいことが確認できた。
【００９２】
次に、シリカゾルを用いて表面を親水化した鱗状黒鉛と、水溶性レジンとを混合し、乾燥させ、熱処理した鱗状黒鉛の評価結果を説明する。０．５ｍｍ以下の鱗状黒鉛と、固形分濃度が１０質量％のシリカゾルおよび水を表１４に示す質量割合で混合し、０．００１ＭＰａの減圧下で１５分間沸騰した後、１１０℃で３時間乾燥した（１回目処理）。乾燥させた鱗状黒鉛を水溶性レジンに混合し、０．００１ＭＰａの減圧下で１５分間沸騰した後、７０℃で３時間乾燥し、その後、２３０℃で３時間熱処理した（２回目処理）。このような手順で表面にシリカを付着させた発明例５３〜５７の鱗状黒鉛の水接触角を測定し、沈下テストを実施した。表１４は、発明例５３〜５７のシリカの付着処理条件、水接触角および沈下テストの測定結果を示す。
【００９３】
【表１４】
2019006670.tif 000015
【００９４】
表１４から、１回目の処理として鱗状黒鉛の表面にシリカを付着させ、２回目の処理として当該鱗状黒鉛を水溶性レジン溶液に混合し、熱処理してレジンを硬化させても鱗状黒鉛に親水性を付与できることが確認できた。この場合においても、液体レゾールレジンに代えて粉末レジンを用いてもよいことが確認できた。
【００９５】
次に、表面にシリカを付着させ、親水性を付与した鱗状黒鉛が混合されたＡｌ２Ｏ３−ＭｇＯ−Ｃキャスタブル耐火物の耐食性およびスラグ浸透厚みの評価結果について説明する。表１１における発明例４０の鱗状黒鉛を用いて、発明例５８〜６１のＡｌ２Ｏ３−ＭｇＯ−Ｃキャスタブル耐火物を作製した。
【００９６】
また、黒鉛を含有しないＡｌ２Ｏ３−ＭｇＯキャスタブル耐火物（比較例３）と、表面にシリカを付着させていない鱗状黒鉛を用いたＡｌ２Ｏ３−ＭｇＯ−Ｃキャスタブル耐火物（比較例４）と、発明例４０の鱗状黒鉛を２５質量％含むＡｌ２Ｏ３−ＭｇＯ−Ｃキャスタブル耐火物（比較例１０）も作製した。表１５は、これら発明例および比較例のキャスタブル耐火物の作製条件、混水量および溶損＋スラグ浸透厚みの評価結果を示す。
【００９７】
【表１５】
2019006670.tif 000016
【００９８】
キャスタブル耐火物の作製は、表１５に示した条件であって表５の説明に記載した手順で行った。また、溶損＋スラグ浸透厚みの評価も、表５の説明に記載した手順で行った。表１５から、発明例５８〜６１は、いずれも比較例３、４、１０よりも溶損＋スラグ浸透厚みが短くなり、比較例３、４、１０よりも施工後の耐火物の耐食性が向上した。比較例３は、黒鉛を含有しないキャスタブル耐火物である。比較例３は、黒鉛を含有しないので少ない混水量で施工できたが、黒鉛を含有しないので溶損＋スラグ浸透厚みが長くなり、耐食性が大幅に悪化した。比較例４は、発明例５９と同じ量の親水化されていない鱗状黒鉛を含む黒鉛含有キャスタブル耐火物である。比較例４に用いた鱗状黒鉛は親水化されておらず疎水性が高いので、黒鉛含有キャスタブル耐火物の施工性が悪化した。このため、施工時の混水量が増加して施工後の耐火物の見かけ気孔率が高くなり、この結果、発明例５８〜６１よりも耐火物の耐食性が悪化し、溶損＋スラグ浸透厚みが長くなった。
【００９９】
比較例１０は、比較例４よりも耐食性が悪化し、溶損＋スラグ浸透厚みが長くなった。比較例１０は、親水化された黒鉛を２５．０質量％含有する黒鉛含有キャスタブル耐火物である。比較例１０の黒鉛含有キャスタブル耐火物は、耐火物中の黒鉛の微粉量が多くなり過ぎて黒鉛含有キャスタブル耐火物の施工性が悪化した。このため、施工時の混水量が増加して施工後の耐火物の見かけ気孔率が高くなり、この結果、発明例１２〜１５よりも耐食性が悪化し、溶損＋スラグ浸透厚みが長くなった。
【０１００】
次に、水溶性レジンを用いて表面にシリカを付着させ、親水性を付与した鱗状黒鉛が混合されたＡｌ２Ｏ３−ＭｇＯ−Ｃキャスタブル耐火物の耐食性およびスラグ浸透厚みの評価結果について説明する。表１３における発明例５０の鱗状黒鉛を用いて、発明例６２〜６６のＡｌ２Ｏ３−ＭｇＯ−Ｃキャスタブル耐火物を作製した。表１６は、これら発明例および比較例のキャスタブル耐火物の作製条件、混水量および溶損＋スラグ浸透厚み指数の測定結果を示す。
【０１０１】
【表１６】
2019006670.tif 000017
【０１０２】
Ａｌ２Ｏ３−ＭｇＯ−Ｃキャスタブル耐火物の作製は、表１６に示した条件であって表７の説明に記載した手順で行った。また、溶損＋スラグ浸透厚み指数の評価も、表７の説明に記載した手順で行った。表１６から、発明例６２〜６６は、いずれも比較例３、４、１１よりも溶損＋スラグ浸透厚み指数が小さくなり、表１５に示したＡｌ２Ｏ３−ＭｇＯ−Ｃキャスタブル耐火物と同じ結果となった。また、水溶性レジンを用いた発明例６３と、水溶性レジンを用いていない発明例６６とを比較すると、水溶性レジンを用いた発明例６３の方が水溶性レジンを用いていない発明例６６よりも混水量は少なくなり、溶損＋スラグ浸透厚み指数が小さくなった。この結果から、Ａｌ２Ｏ３−ＭｇＯ−Ｃキャスタブル耐火物においても水溶性レジンを用いる効果が確認された。
【０１０３】
次に、水溶性レジンを用いて表面にシリカを付着させ、親水性を付与した鱗状黒鉛が混合されたＡｌ２Ｏ３−ＳｉＣ−Ｃキャスタブル耐火物の耐食性の評価結果について説明する。表１３における発明例５０の鱗状黒鉛を用いて、発明例６７〜７１のＡｌ２Ｏ３−ＳｉＣ−Ｃキャスタブル耐火物を作製した。表１７は、これら発明例および比較例のキャスタブル耐火物の作製条件、混水量および溶損指数の測定結果を示す。
【０１０４】
【表１７】
2019006670.tif 000018
【０１０５】
Ａｌ２Ｏ３−ＳｉＣ−Ｃキャスタブル耐火物の作製は、表１７に示した条件であって表９の説明に記載した手順で行った。また、溶損指数の評価も、表９の説明に記載した手順で行った。表１７から、発明例６７〜７１は、いずれも比較例７、８、１２よりも溶損指数が小さくなり、表１６に示したＡｌ２Ｏ３−ＭｇＯ−Ｃキャスタブル耐火物と同じ結果となった。また、水溶性レジンを用いた発明例６８と、水溶性レジンを用いていない発明例７１とを比較すると、水溶性レジンを用いた発明例６８の方が水溶性レジンを用いていない発明例７１よりも混水量が少なくなり、溶損指数も小さくなった。この結果から、Ａｌ２Ｏ３−ＳｉＣ−Ｃキャスタブル耐火物においても水溶性レジンを用いることによる効果が確認された。
【０１０６】
このように、シリカゾルを水で希釈したコロイド溶液と黒鉛を混合、沸騰、乾燥させることで、有機溶媒を用いることなく、黒鉛の表面にシリカナノ粒子および／またはシリカゲルを付着させることができ、これにより、黒鉛の表面を親水化できることが確認された。さらに、シリカゾルを、水溶性レジンを含む水で希釈したコロイド溶液と黒鉛とを混合、沸騰、乾燥させることで、当該レジンを介してシリカナノ粒子および／またはシリカゲルを強固に付着させることができ、物流や混練を経た後においても鱗状黒鉛の親水性の低下を抑制できる。そして、当該黒鉛を１．０質量％以上２０．０質量％以下の範囲内でキャスタブル耐火物に混合することで、黒鉛含有キャスタブル耐火物の施工性を向上でき、当該黒鉛含有キャスタブル耐火物を少ない混水量で施工することで、施工後の耐火物の耐食性を向上できることが確認された。
【符号の説明】
【０１０７】
１０  鱗状黒鉛
１１  鱗状黒鉛
１２  水滴
１４  接線
１６  表面
２０  鱗状黒鉛
２１  鱗状黒鉛
２２  水滴
２４  接線
２６  表面
【図１】
2019006670.tif 000019
【図２】
2019006670.tif 000020
【図３】
2019006670.tif 000021